(57)【特許請求の範囲】
【請求項１】
表面処理カーボンブラック、およびポリマー主鎖に沿って官能基を有する官能化ポリマーを含む複合組成物であって、前記官能化ポリマーは、溶液重合スチレン−ブタジエン−ゴム（SBR）又は溶液重合SBRとBR、NR又はEPDMとの混合物を含み、前記SBRポリマーの官能基がカルボン酸官能基又は水酸化物官能基を含み、
前記官能化ポリマーがカルボン酸官能基を含み、前記表面処理カーボンブラックが酸化剤によって処理されているか；
前記官能化ポリマーがカルボン酸官能基を含み、前記表面処理カーボンブラックが酸化剤によって処理され、その後アミンベースの化合物によって処理されているか；
前記官能化ポリマーがカルボン酸官能基を含み、前記表面処理カーボンブラックは表面を塩素化し、その後アンモニアを使用して処理されているか；
前記官能化ポリマーがカルボン酸官能基又は水酸化物官能基を含み、前記表面処理カーボンブラックが過酸化物またはオゾンで処理され、極性を有する含酸素の官能性を有する表面の酸化がもたらされているか；
前記官能化ポリマーがカルボン酸官能基又は水酸化物官能基を含み、前記表面処理カーボンブラックが酸化剤で処理され、その後ジアミンベースの化合物で処理され、アミン官能化がもたらされているか；
前記官能化ポリマーがカルボン酸官能基又は水酸化物官能基を含み、前記表面処理カーボンブラックが塩素化剤で処理され、その後アンモニアで処理され、アミン官能化がもたらされているか；
前記官能化ポリマーがカルボン酸官能基を含み、前記表面処理されたカーボンブラックが表面処理され酸化され含酸素官能基を含むか；
前記官能化ポリマーがカルボン酸官能基を含み、前記表面処理されたカーボンブラックが含アミン官能基を有する酸化／塩素化ならびにアミン／アンモニア処理されたカーボンブラックを含むか；又は
前記官能化ポリマーがカルボン酸官能基を含み、前記表面処理されたカーボンブラックが含酸素官能基と含アミン官能基とを有する酸化／塩素化およびアミン／アンモニア処理されたカーボンブラックを含む、
前記複合組成物。
【請求項２】
前記表面処理カーボンブラックの表面積が６０〜３００ｍ2／ｇの範囲内にあり、かつ前記表面処理カーボンブラックの油吸着が５０〜１８０ｃｃ／１００ｇの範囲内にある、請求項１に記載の複合組成物。
【請求項３】
前記官能化ポリマーがカルボン酸官能基を含み、前記表面処理カーボンブラックが酸化剤によって処理されている、請求項１に記載の複合組成物。
【請求項４】
前記官能化ポリマーがカルボン酸官能基を含み、前記表面処理カーボンブラックが酸化剤によって処理され、その後アミンベースの化合物によって処理されている、請求項１に記載の複合組成物。
【請求項５】
前記官能化ポリマーがカルボン酸官能基を含み、前記表面処理カーボンブラックは表面を塩素化し、その後アンモニアを使用して処理されている、請求項１に記載の複合組成物。
【請求項６】
過酸化物またはオゾンで処理され、極性を有する含酸素の官能性を有する表面の酸化がもたらされている、表面処理カーボンブラックと、ポリマー主鎖に沿って官能基を有する官能化ポリマーとを含み、前記官能化ポリマーは溶液重合スチレン−ブタジエン−ゴム（SBR）を含み、前記ポリマーの官能基がカルボン酸官能基又は水酸化物官能基を含む、複合組成物。
【請求項７】
酸化剤で処理され、その後ジアミンベースの化合物で処理され、アミン官能化がもたらされている、表面処理カーボンブラックと、ポリマー主鎖に沿って官能基を有する官能化ポリマーとを含み、前記ポリマーは溶液重合スチレン−ブタジエン−ゴム（SBR）を含み、前記ポリマーの官能基がカルボン酸官能基又は水酸化物官能基を含む、複合組成物。
【請求項８】
塩素化剤で処理され、その後アンモニアで処理され、アミン官能化がもたらされている、表面処理カーボンブラックと、ポリマー主鎖に沿って官能基を有する官能化ポリマーとを含み、前記ポリマーは溶液重合スチレン−ブタジエン−ゴム（SBR）を含み、前記ポリマーの官能基がカルボン酸官能基又は水酸化物官能基を含む、複合組成物。
【請求項９】
請求項１または２に記載の複合組成物であって、前記官能化ポリマーの官能基がカルボン酸官能基を含み、前記表面処理されたカーボンブラックが表面処理され酸化され含酸素官能基を含み、前記ポリマー主鎖に沿った前記カルボン酸官能基が、前記表面処理された酸化カーボンブラック上の含酸素官能基と極性-極性間または分子間水素結合を通じて結合されている、複合組成物。
【請求項１０】
請求項１または２に記載の複合組成物であって、前記官能化ポリマーの官能基がカルボン酸官能基を含み、前記表面処理されたカーボンブラックが含アミン官能基を有する酸化／塩素化ならびにアミン／アンモニア処理されたカーボンブラックを含み、前記ポリマー主鎖に沿った前記カルボン酸官能基が、前記表面処理された酸化／塩素化ならびにアミン／アンモニア処理されたカーボンブラック表面上の含アミン官能基と、酸と塩基との間の相互作用を通じて結合されている、複合組成物。
【請求項１１】
請求項１または２に記載の複合組成物であって、前記官能化ポリマーの官能基がカルボン酸官能基を含み、前記表面処理されたカーボンブラックが含酸素官能基と含アミン官能基とを有する酸化／塩素化およびアミン／アンモニア処理されたカーボンブラックを含み、前記ポリマー主鎖に沿った前記カルボン酸官能基が、前記酸化／塩素化およびアミン／アンモニア処理されたカーボンブラック表面上の含酸素官能基と、含アミン官能基との間の極性-極性間もしくは分子間水素結合ならびに酸と塩基との間の相互作用の両方を通じて結合されている、複合組成物。
【請求項１２】
乗用車、トラックおよびレース用のタイヤに使用するための、請求項１〜１１のいずれか１項に記載の複合組成物。
【請求項１３】
前記表面処理カーボンブラックが、加熱炉法、衝突法又はランプブラック法によって製造されている、請求項２に記載の複合組成物。
【請求項１４】
表面処理カーボンブラック、およびポリマー主鎖に沿って官能基を有する官能化ポリマーを含む組成物を得る方法であって、前記官能化ポリマーは、溶液重合スチレン−ブタジエン−ゴム（SBR）又は溶液重合SBRとBR、NR又はEPDMとの混合物を含み、前記ポリマーの官能基がカルボン酸官能基又は水酸化物官能基を含み、前記表面処理カーボンブラックと前記官能化ポリマーとの間の化学的な相互作用を促進するために成分が反応混合され、反応混合は、化合物がある一定の期間高温度に保たれるように、ゴム混合機によって達成され、
前記表面処理カーボンブラックが、過酸化物またはオゾンで処理され、極性を有する含酸素の官能性を有する表面の酸化がもたらされているか；
前記表面処理カーボンブラックが、酸化剤で処理され、その後ジアミンベースの化合物で処理され、アミン官能化がもたらされているか；又は
前記表面処理カーボンブラックが、塩素化剤で処理され、その後アンモニアで処理され、アミン官能化がもたらされている、
前記方法。
【請求項１５】
前記ポリマー鎖に沿った官能化を有する官能化ポリマーが、カルボン酸官能基を含む溶液重合SBRを含むポリマーである、請求項１４に記載の方法。
【発明の詳細な説明】
【技術分野】
【０００１】
発明者：
ＣＯＬＵＭＢＩＡＮ  ＣＨＥＭＩＣＡＬＳ  ＣＯＭＰＡＮＹ，１８００  Ｗｅｓｔ  Ｏａｋ  Ｃｏｍｍｏｎｓ  Ｃｏｕｒｔ，Ｍａｒｉｅｔｔａ，Ｇｅｏｒｇｉａ，３００６２，ＵＳ
ＨＥＲＤ，Ｃｈａｒｌｅｓ、米国（Ｗｏｏｄｓｔｏｃｋ，Ｇｅｏｒｇｉａ）の米国民
ＥＤＷＡＲＤＳ，Ｃｈａｒｌｅｓ、米国（Ｒｏｓｅｗｅｌｌ，Ｇｅｏｒｇｉａ）の米国民
ＣＵＲＴＩＳ，Ｊｏｈｎ、米国（Ｋｅｎｎｅｓａｗ，Ｇｅｏｒｇｉａ）の米国民
ＣＲＯＳＳＬＥＹ，Ｓｔｅｖｅ、米国（Ｍａｒｉｅｔｔａ，Ｇｅｏｒｇｉａ）の米国民
ＳＣＨＯＭＢＥＲＧ，Ｋ，Ｃｏｒｙ、米国（Ｍａｒｉｅｔｔａ，Ｇｅｏｒｇｉａ）の米国民
ＬＡＮＸＥＳＳ  ＤＥＵＴＳＣＨＬＡＮＤ  ＧＭＢＨ，Ｌｅｖｅｒｋｕｓｅｎ，Ｇｅｒｍａｎｙ
ＧＲＯＳＳ，Ｔｈｏｍａｓ、ドイツ（Ｗｕｅｌｆｒａｔｈ）のドイツ国民
ＳＴＥＩＮＨＡＵＳＥＲ，Ｎｏｒｂｅｒｔ、ドイツ（Ｍｏｎｈｅｉｍ）のドイツ国民
ＫＬＯＰＰＥＮＢＥＲＧ，Ｈｅｉｋｅ、ドイツ（Ｄｕｅｓｓｅｉｄｏｒｆ）のドイツ国民
ＨＡＲＤＹ，Ｄａｖｉｄ、オランダ（Ｌｅｉｄｅｒｄｏｒｐ）の英国民
ＬＵＣＡＳＳＥＮ，Ａｌｅｘ、オランダ（Ｓａａｓｖｅｌｄ）のオランダ国民
【０００２】
関連出願の相互参照
２００９年８月２７日に出願された米国特許仮出願第６１／２３７，５９３号の優先権を主張するものであり、当該出願は、参照により本明細書に組み込まれる。
連邦政府による資金提供を受けた研究又は開発の記載
該当なし
「マイクロフィッシュ付録」の参照
該当なし
発明の背景
本発明は表面処理カーボンブラックを利用した複合組成物(compound composition)に関する。より具体的には、本発明は、官能化エラストマーと併せて使用される表面処理カーボンブラックに関し、本エラストマーはポリマー鎖に沿って官能化され、カーボンブラックとエラストマーとの間の相互作用を向上させるより高い可能性を与え、ゴム加硫物ヒステリシスの実質的な低減を提供し、タイヤを含むゴム製品の製造に対して有用である。
【背景技術】
【０００３】
タイヤトレッド化合物における転がり抵抗の低減は、乗り物の燃費向上および二酸化炭素排出削減において重要である。タイヤトレッド化合物は通常スチレン・ブタジエン共重合体およびブタジエンまたは天然ゴムポリマーブレンド、ならびにカーボンブラックで構成され、その転がり抵抗を低減する１つの方法は、充填剤と充填剤との間の相互作用を低減し充填剤とエラストマーとの間の相互作用を増大させるように充填剤特性を変化させることである。これは、カーボンブラック充填エラストマー化合物の中の最も高い発熱源が通常、その充填剤と充填剤との間の高い相互作用を介してスルーゴーイング（ｔｈｒｏｕｇｈ−ｇｏｉｎｇ）ネットワークを形成する傾向の結果としてカーボンブラックから生じるために、機能する。この充填剤と充填剤との間の相互作用を低減し、充填剤とエラストマーとの間の相互作用を増大させることは、充填剤ネットワーク形成および化合物ヒステリシスの度合いを実質的に低減することができ、したがってタイヤトレッド化合物の転がり抵抗を低減し最終的にタイヤそのものの抵抗を低減することができる。通常、低減された充填剤と充填剤との間の相互作用またはネットワーク形成は低歪み動的係数の減少によって測定され、これは、低歪み動的弾性係数と高歪み動的弾性係数との間の差異における変化はより小さくなる。この現象はペイン効果と呼ばれる。
【０００４】
このペイン効果は図１に示され、ここではエラストマー化合物を含む標準的カーボンブラックに対し、歪みの関数として動的係数においてより少ない変化（より平坦な曲線）を伴う化合物が示されており、また歪みの関数としてより低いタンジェントデルタも示され、そこでタンジェントデルタは動的弾性係数に対する動的損失係数の比率であり、またより低い発熱特性を有する化合物を表すより低いタンジェントデルタ値と合わせ、エラストマー化合物の温度上昇の指標として動的試験に使用される一般的なパラメータである。
【０００５】
エラストマー化合物組成物(elastomeric compound composition)において充填剤と充填剤との間の相互作用を低減し充填剤とエラストマーとの間の相互作用を増大するために使用することができる方法は、下記を含む：
‐凝集体間の平均距離を増大するための、またしたがって充填剤と充填剤との間のネットワーク形成の度合いを低減するための広域分散カーボンブラックの使用、（例えば、米国特許第７，２３８，７４１号を参照）
‐カーボンブラックとエラストマーとの間の相互作用を増大するための、カーボンブラックと併せた結合剤の使用。そこで結合剤は充填剤およびエラストマーの両方と直接的に結び付くことにより機能する；（例えば、米国特許第５，４９４，９５５号を参照）
‐シリカ分散を促進し充填剤と充填剤との間の相互作用を減少させるための、シリカと併せた結合剤の使用（例えば、米国特許第５，２２７，４２５号を参照）
‐酸化カーボンブラックと組み合わせて鎖末端において官能化されたＳＢＲエラストマーとともに成されたように、互換性のある官能化充填剤と併せた官能化エラストマーの使用、（例えば、米国特許第５，２４８，７２２号および２００６／０１７８４６７を参照）
上記の方法の幾つかの難点が明らかにされている。
【０００６】
第１に、広域分散カーボンブラックの使用と併せた加硫物ヒステリシスにおける変化の度合いは最小であり、約３から１０％であって、これは６０℃から７５℃でのタンジェントデルタ測定に基づく。
【０００７】
第２に、複合組成物におけるカーボンブラックおよびシリカに対する結合剤の使用は追加費用を加え、付加的な混合手順および、反応混合によって充填剤とエラストマーとの間の相互作用を増大するために使用される結合剤の活性化の結果として生じるエタノール放出に対する特別なＶＯＣ放出処理システムを必要とする。
【０００８】
３番目に、また結合剤と併せてカーボンブラックが使用される際、化合物ヒステリシス低減の観点からは得られる利益は比較的小さい。
【０００９】
最後に、シリカが結合剤と併せて使用される際、加硫ヒステリシスの約４０％以上の著しい低減を提供せず、不利益はまたシリカおよび結合剤の費用の観点から発生するだけでなく、シリカ自体に非常に研磨性があり工業工場で使用されるゴム混合機の損耗率を増加させる。シリカはまた長い混合および分散時間を必要とし、その結果より高いエネルギー使用とより低い工場生産高をもたらす。
【発明の概要】
【００１０】
したがって、この発明の目的は、表面処理カーボンブラックおよび官能化ポリマーに基づく新規なゴム化合物組成物(rubber compound composition)を提供することであり、それは高価な結合剤の使用を必要とせず、また工場のゴム混合機の早すぎる損耗をもたらすものでなく、しかしなお化合物ヒステリシスの著しい低減を提供し、よりシリカに類似した化合物ウェットトラクションを維持しまたは向上し、優れた耐摩耗性を提供し、またシリカベースの複合組成物と対比してより短い混合周期に対する容易な分散、より低いエネルギー費用、およびより高い工場処理量を提供するものである。加えて、この独自の性能利益は表面処理カーボンブラックおよび官能化溶液重合ＳＢＲの組合せから得られ、それは末端および鎖末端官能化を伴うエラストマーと対比して、充填剤とエラストマーとの間の相互作用を増大する可能性をはるかに高めるポリマー鎖に沿った官能化を有する。先行技術は、特に溶液重合ＳＢＲに対して、鎖末端におけるポリマー官能化の使用を教示する。
【００１１】
Ｃｏｌｕｍｂｉａｎ  Ｃｈｅｍｉｃａｌｓ  ＣｏｍｐａｎｙおよびＬａｎｘｅｓｓに雇用される科学者が、合同で本明細書に開示される本発明を開発した。本発明を要約すると、表面処理カーボンブラックは官能化エラストマーと併せて使用され、エラストマーは鎖に沿って官能化し、カーボンブラックとエラストマーとの間の相互作用の増大の可能性をより高め、従来のカーボンブラックを含む化合物に比較して驚くべきかつ十分なヒステリシスの低減およびウェットトラクションにおける利益を提供し、シリカを含む化合物により近い先述の化合物ヒステリシスにおける低減およびウェットトラクションの増大と併せて、カーボンブラック化合物の優れた耐磨耗性も維持する。
【００１２】
本発明の性質、目的、および利点の更なる理解のため以下の詳細な説明を参照し、以下の図と併せて読むべきであり、図中では同様の参照番号は同様の要素を表す。
【図面の簡単な説明】
【００１３】
【図１】ペイン効果および標準（非官能化）エラストマー系における広範囲のカーボンブラックに対するタンジェントデルタへの対応効果を示す。
【図２】官能化（鎖に沿って）ＢＵＮＡ  ＶＳＬ  ＶＰ  ＰＢＲ−４００３における過酸化およびオゾン処理（様々な時間における）されたＮ２３４対、標準ＢＵＮＡ  ＶＳＬ５０２５−２（０．２ｐｈｒＤＰＧを含む）における非処理Ｎ２３４統制群およびシリカへの、ペイン効果減少を示す。
【図３】官能化（鎖に沿って）ＢＵＮＡ  ＶＳＬ  ＶＰ  ＰＢＲ−４００３における過酸化、オゾンおよびアミン処理されたＮ２３４対、標準ＢＵＮＡ  ＶＳＬ５００２−２（０．２ｐｈｒＤＰＧを含む）における非処理Ｎ２３４統制群およびシリカへの、ペイン効果減少を示す。
【図４】官能化（鎖に沿って）ＢＵＮＡ  ＶＳＬ  ＶＰ  ＰＢＲ−４００３における過酸化およびオゾン処理（様々な時間における）されたＮ２３４対、標準ＢＵＮＡ  ＶＳＬ５０２５−２（０．２ｐｈｒＤＰＧを含む）における非処理Ｎ２３４統制群およびシリカへの、動的歪みの関数としてのタンジェントデルタを示す。
【図５】官能化（鎖に沿って）ＢＵＮＡ  ＶＳＬ  ＶＰ  ＰＢＲ−４００３における過酸化、オゾンおよびアミン処理（様々な時間における）されたＮ２３４対、標準ＢＵＮＡ  ＶＳＬ５０２５−２（０．２ｐｈｒＤＰＧを含む）における非処理Ｎ２３４統制群およびシリカへの、動的歪みの関数としてのタンジェントデルタを示す。
【図６】官能化（鎖に沿って）されたＢＵＮＡ  ＶＳＬ  ＶＰ  ＰＢＲ−４００３における過酸化およびオゾン処理（様々な時間における）されたＮ２３４対、標準ＢＵＮＡ  ＶＳＬ５０２５−２（０．２ｐｈｒＤＰＧを含む）における非処理Ｎ２３４統制群およびシリカへの、温度の関数としてのタンジェントデルタを示す。
【図７】官能化（鎖に沿って）されたＢＵＮＡ  ＶＳＬ  ＶＰ  ＰＢＲ−４００３における過酸化、オゾンおよびアミン処理（様々な時間における）されたＮ２３４と対、標準ＢＵＮＡ  ＶＳＬ５０２５−２（０．２ｐｈｒＤＰＧを含む）における非処理Ｎ２３４統制群およびシリカへの、温度の関数としてのタンジェントデルタを示す。
【図８】官能化（鎖に沿って）されたＢＵＮＡ  ＶＳＬ  ＶＰ  ＰＢＲ−４００３におけるオゾン処理（５．５時間）されたＮ２３４およびより高表面積なカーボンブラック（Ｎ１１５、Ｎ１３４、ＣＤ２１１５）対、標準ＢＵＮＡ  ＶＳＬ５０２５−２（２．０ｐｈｒＤＰＧを含む）における非処理Ｎ２３４統制群およびシリカへの、ペイン効果減少を示す。
【図９】官能化（鎖に沿って）されたＢＵＮＡ  ＶＳＬ  ＶＰ  ＰＢＲ−４００３におけるオゾン処理（５．５時間）されたＮ２３４およびより高表面積なカーボンブラック（Ｎ１１５、Ｎ１３４、ＣＤ２１１５）対、標準ＢＵＮＡ  ＶＳＬ５０２５−２（２．０ｐｈｒＤＰＧを含む）における非処理Ｎ２３４統制群およびシリカへの、タンジェントデルタ減少を示す。
【図１０】官能化（鎖に沿って）されたＢＵＮＡ  ＶＳＬ  ＶＰ  ＰＢＲ−４００３におけるオゾン処理されたＮ２３４およびより高表面積なカーボンブラック対、標準ＢＵＮＡ  ＶＳＬ５０２５−２（２．０ｐｈｒＤＰＧを含む）における非処理Ｎ２３４統制群およびシリカへの、温度の関数としてのタンジェントデルタを示す。
【図１１】０℃および６０℃でのタンジェントデルタの変化を示し、本発明化合物８、過酸化Ｎ２３４と併せたＢＵＮＡ  ＶＳＬ  ＶＰ  ＰＢＲ４００３／ＢＲに対して、ウェットトラクションおよび転がり抵抗を、表１１〜１３に示されるシリカ参照化合物１０と同等以上であると予測する。
【発明を実施するための形態】
【００１４】
本発明の好ましい実施形態において、モデルタイヤトレッド化合物における本研究の結果は、タンジェントデルタ（動的用途における温度上昇を低減するためのゴム化合物の潜在力を評価するために使用される主要なパラメータ）の著しい低減を示す。実際には、これらの結果はタンジェントデルタの減少の大きさ及び対応する予測ウェットトラクション（０℃〜マイナス１０℃の幅におけるタンジェントデルタ）の向上の観点からは予測外であった。このような働き、つまり６０℃から７５℃（より低い転がり抵抗予測）でのより低いタンジェントデルタ、および０℃（より高いウェットトラクション予測）でのより高いタンジェントデルタは、カーボンブラックとしては意外であった。
【００１５】
通常、化合物ヒステリシス低減はカーボンブラックに対し、一般的かつ標準的ＳＢＲ、ＢＲ、ＮＲまたはＥＰＤＭ化合物と組み合わされた際に、製造時の状態でまたは表面処理されて使用されても相対的に小さく、通常は１つまたは他のパラメータ（転がり抵抗または湿潤反応）が向上され得るが、どちらも同時にではなく、また有意な度合いでもない。本発明において、表面処理カーボンブラックとポリマー鎖に沿った官能化を伴う官能化エラストマーとの組合せは、有意なタンジェントデルタ低減を伴う複合組成物を提供し、潜在的ウェットトラクション反応を維持および向上させる。
【００１６】
提供されるものは表面処理カーボンブラックを含む複合組成物であり、そのカーボンブラックは酸化、塩基による処理がその後に続く酸化、または塩基による処理がその後に続く塩素化によって処理され、それは酸素官能基、塩基性官能基、または酸素と塩基性の官能基の組合せから成る表面官能基を伴うカーボンブラックと、ポリマー鎖に沿った官能化を有する官能化ポリマーを提供し、ポリマーは溶液重合ＳＢＲを意味し、その官能化はカルボン酸（−ＣＯＯＨ）または水酸化物（−ＯＨ）官能性を意味する。
【００１７】
加えて、官能化カーボンブラックと官能化エラストマーとの間の化学的相互作用を促進するため反応的に混合された化合物を提供し、そこで反応混合は化合物を１４５℃から１６０℃の範囲の高温に２分から８分間保つことによりゴム混合機の中で達成される。
【００１８】
本発明は、表１に示された標準的なタイヤトレッド複合組成物を利用し、その化合物は全体にＬａｎｘｅｓｓ官能化溶液重合ＳＢＲであるＢＵＮＡ  ＶＳＬ  ＶＰ  ＰＢＲ４００３（以後ＰＢＲ４００３とする）から成り、しかしまた表２に示されるように、ＳＢＲ／ＢＲ比が６０／４０から１００／０のＳＢＲ／ＢＲ混合物としても示される。加えて、表面処理されたＮ２３４カーボンブラックおよび／または、表面処理されたカーボンブラックと製造時のカーボンブラックまたはシリカとの５０／５０から１００／０の範囲の比率の混合物が使用されることができ、４０から１２０ｐｈｒの範囲の量で２から５０ｐｈｒの範囲の標準的な処理油と併せて使用され、タイヤに使用されることができる標準的なタイヤトレッド配合の代表である。
【００１９】
本発明はまた表３に示されるような代表的な混合方式を利用し、そこで示された原料添加の手順は代表的なゴム混合方式であり、しかし更に、標準混合時間および温度が使用され、標準混合方式に対してより時間が長く温度が高い反応混合時間および温度と比較されている。反応混合方式は、表面処理カーボンブラックおよびポリマー鎖に沿った官能化を有する官能化ポリマーとのカーボンブラックとエラストマーとの間の相互作用を促進し、上述のような低ヒステリシス、優れたウェットトラクションおよび耐磨耗性の化合物の利点を実現するために求められる。
【００２０】
本発明の１つの好ましい実施形態は、ポリマー鎖に沿った官能化を有する官能化ポリマーと乗的に相互に作用させるために、異なる化学的性質を持つ幾つかの異なるカーボンブラック表面処理方式で調製された複合組成物を提供し、またポリマー鎖に沿ったカルボン酸性官能化を用いた場合において、低歪み係数の低減から明らかなようにペイン効果によって充填剤とエラストマーとの間の相互作用を増大しかつ充填剤と充填剤との間の相互作用を低減し、また化合物ヒステリシスを有意に低減し化合物ウェットトラクションおよび耐磨耗性を維持および向上させるために提供する。
【００２１】
Ｎ２３４を含む複合組成物に加えて、表４に定義および記載されたようなカーボンブラックは、６０から３００ｍ２／ｇの範囲の窒素吸着比表面積（ＮＳＡ、ＡＳＴＭ  Ｄ６５５６参照）と、５０から１８０ｃｃ／１００ｇの範囲の構造レベルまたは油吸着レベル（ＯＡＮ、ＡＳＴＭ  Ｄ２４１４参照）を有するカーボンラックを含み、加熱炉を介して製造されるように、ランプブラック処理上で衝突する。
【００２２】
充填剤とエラストマーとの間の相互作用の増大、充填剤と充填剤との間の相互作用の低減、およびペイン効果の低減をもたらすポリマー鎖に沿った官能化と共に、カーボンブラック表面上の酸素ベースの官能基と、官能化ポリマーのポリマー鎖に沿ったカルボン酸性官能化との間の極性‐極性および／または分子間水素の結合のメカニズムを提供するために、ポリマー鎖に沿った官能化を有する官能化ポリマーの複合組成物および、過酸化物（例えば、米国特許第６，１２０，５９４号を参照）またはオゾン（例えば、米国特許第６，４７１，９３３号を参照）を用いたカーボンブラック表面の酸化によるカーボンブラック表面処理を提供する。
【００２３】
ポリマー鎖に沿った官能化を有する官能化ポリマーの複合組成物および、アミンベースの化合物（例えば、米国特許第５，７０８，０５５号を参照）、好ましくはジアミン化合物による処理がその後に続くカーボンブラックの酸化によるカーボンブラック表面処理を提供し、それは充填剤とエラストマーとの間の相互作用の増大、充填剤と充填剤との間の相互作用の低減およびペイン効果の低減をもたらすポリマー鎖に沿った官能化と共に、カーボンブラック上の塩基性アミン官能基と官能化ポリマーのポリマー鎖に沿ったカルボン酸基の、酸と塩基との間の相互作用を提供する。
【００２４】
ポリマー鎖に沿った官能化を有する官能化ポリマーの複合組成物と、アミンベースの化合物、好ましくは水酸化物または他の極性で含酸素の官能基を伴うアミン化合物による処理をカーボンブラックの酸化によるカーボンブラック表面処理の後に提供し、それは充填剤とエラストマーとの間の相互作用の増大、充填剤と充填剤との間の相互作用の低減およびペイン効果の低減をもたらすポリマー鎖に沿った官能化と共に、カーボンブラック上の官能基と官能化ポリマーのポリマー鎖に沿ったカルボン酸基の、酸と塩基との間の相互作用および／または酸‐塩基と極性‐極性間の相互作用を提供する。
【００２５】
ポリマー鎖に沿った官能化を有する官能化ポリマーの複合組成物と、水酸基ベースの化合物による処理がその後に続くカーボンブラックの酸化によるカーボンブラック表面処理を提供し、それは、充填剤とエラストマーとの間の相互作用の増大、充填剤と充填剤との間の相互作用の低減およびペイン効果の低減をもたらすポリマー鎖に沿った官能化と共に、カーボンブラック上の官能基および官能化ポリマーのポリマー鎖に沿ったカルボン酸基の、極性‐極性間の相互作用および／または分子間水素結合を提供する。
【００２６】
ポリマー鎖に沿った官能化を有する官能化ポリマーの複合組成物と、アンモニアによる処理がその後に続くカーボンブラックの塩素化によるカーボンブラック表面処理を提供し、それは充填剤とエラストマーとの間の相互作用の増大、充填剤と充填剤との間の相互作用の低減およびペイン効果の低減をもたらすポリマー鎖に沿った官能化と共に、カーボンブラック上の官能基と官能化ポリマーのポリマー鎖に沿ったカルボン酸基との間に酸と塩基との間の相互作用を提供する。
【００２７】
乗用車、貨物自動車およびレース用タイヤを含む優れた耐磨耗性を維持しつつ、化合物ヒステリシスおよび転がり抵抗を低減しタイヤにおけるウェットトラクションを向上するための、表面処理カーボンブラックおよびポリマー鎖に沿ったカルボン酸性官能化を有する官能化ポリマーを含む複合組成物で、そのポリマーは溶液重合SBRを意味する。
【００２８】
本発明は更に、加硫物の製造に対する本発明の複合組成物の使用を提供し、それは次いで高強化成形物の製造、特にタイヤの製造に対して役立つ。
【００２９】
本発明は更に、ゴム混合物の製造に対する本発明の複合組成物の使用を提供する。
【実施例】
【００３０】
実験：ポリマーおよびカーボンブラックの調製
本複合組成物発明において使用されるポリマーおよび、製造時のおよび表面処理されたカーボンブラックは表５に記載され、表面処理の影響を示す分析的結果は表６に示される。
【００３１】
カーボンブラックのオゾン処理試料は１．５から５．５時間の範囲の様々な時間の間回転ドラムの中で処理されたＳｔｕｒｄｉｖａｎｔで粉砕したビーズ化カーボンブラックを含んでおり、約２％のオゾン濃度を含んだエアフローを伴い、続いて湿潤ビーズ化し、次に１２５℃で６時間オーブン内において試料を乾燥させた。
【００３２】
過酸化水素試料は、コロンビアインターナルバッチラボ手順（Ｃｏｌｕｍｂｉａｎ  Ｉｎｔｅｒｎａｌ  Ｂａｔｃｈ  Ｌａｂ）ＬＳＯ−１に従いピンヘッダの中で３５％から５０％の過酸化水素の５０／５０質量パーセントで湿潤ビーズ化されたカーボンブラック粉体を含んだ。得られた湿潤ビーズは、次に流動層乾燥機において１２５℃で２時間乾燥された。
【００３３】
カーボンブラックのアミン試料は、６リットルＬａｂ  Ｍａｘ反応槽内の２．５リットルの水および２５ミリリットルのアセトンに添加された５０グラムのオゾン処理Ｎ２３４粉体を処理することで調製された。蒸留水の中で１％溶液に希釈されたエチレンジアミンは、目的とするｐＨに達するまで常にかき混ぜられながらゆっくりとそのＬａｂ  Ｍａｘに添加された。カーボンブラックは加圧ろ過によって水から分離され、蒸留水と共に１６時間ソックスレー抽出された。カーボンブラック試料は次にコーヒーミルにかけられ、湿潤ビーズ化され、１２５℃で６時間オーブン内において乾燥された。
【００３４】
この表面処理の影響の代表的な例は表６に示され、揮発性成分（コロンビアインターナル手順ＬＳ２−７００）およびｐＨ（ＡＳＴＭ  Ｄ１５１２）および温度滴定（コロンビアインターナル手順ＬＳ２−７０２）値が示され、それは表面処理の結果としての表面特性の変化を反映している。表に示されるように、オゾン酸化カーボンブラックはｐＨの劇的な低下および温度滴定（カーボンブラック表面部分と塩基、すなわち滴下剤として使用されるブチルアミンとの間の反応熱の尺度）の増加と併せて、揮発性成分において４．７％の絶対的増加を示し、同様に吸湿性の増加（より多い極性基）も示し、この結果が酸化カーボンブラックに通常観察される表面酸性度の標準的な増加を示す通り、酸化処理が成功したことを意味している。
【００３５】
アミン処理されたカーボンブラックは、温度滴定値の大幅な低下とともにｐＨの大幅な増加（酸化ＣＢが原料として使用され、酸性基は中和されている）を示している。
【００３６】
アミン処理は成功のように見えるが、ｐＨ値が７未満であることから明らかなように、幾つかの酸性部位は残った可能性があり、二重表面官能性を有するカーボンブラックが得られた（塩基性アミンおよび極性基、および／または酸素に基づいた酸性部位がどちらも存在する）可能性を示す。
【００３７】
表６に示されるこれら３つのカーボンブラックに対する表面処理の結果は標準値を表し、高いゴム評価に対して主として使用されるカーボンブラック種を表す。
【００３８】
表５に記載された本発明の複合組成物において使用されるポリマーは、Ｌａｎｘｅｓｓ  Ｂｕｎａ  ＶＳＬ‐５０２５‐２、５０％のビニルおよび２５％のスチレンを含有する溶液重合ＳＢＲ、３７．５ｐｈｒのＴＤＡＥ油、および４７ＭＵの１００℃でのムーニー粘度ＭＬ（１＋４）、およびＬａｎｘｅｓｓ  ＰＢＲ４００３、ポリマー鎖に沿ったカルボン酸性官能化を含む官能化ポリマー、を含み、以下で構成される、
ＳＢＲ部分の質量当たり４５%＋／−７%のビニル含有量
質量当たり２５％＋／−５％のスチロール含有量
質量当たり２７％＋／−１．５％の油含有量（ＴＤＡＥ）
５５ＭＵ＋／−１０ＭＵの１００℃でのムーニー粘度ＭＬ（１＋４）
油展ゴムｋｇ当たり３５ミリモル＋／−１０ミリモルの官能ＣＯＯＨ‐基含有量
【００３９】
実験的試験
この評価において使用される化合物変数は表７に記載され、本発明の複合組成物の化合物性能は標準ＳＢＲポリマー（Ｌａｎｘｅｓｓ  Ｂｕｎａ  ＶＳＬ‐５０２５‐２）と比較され、標準のまたはオゾン処理、水酸化またはアミノ処理されたカーボンブラックおよびシリカを含む充填剤と併せて、シランと併せてならびにシランなしで、反応混合と併せてならびに反応混合なしで比較される。本ゴム内化合物性能特性は表８から１３に記載される。Ｌａｎｘｅｓｓによって推奨されるＳｉ６９の使用に対する反応混合手順は、２回それぞれに、１５０℃〜１６０℃の温度まで混合しまたその温度を３分間維持することを含み、次にミル上での硬化剤の添加が続く。全てのＳＢＲ化合物（表１および表８から１０）はＢｒａｂｅｎｄｅｒ  Ｐｌａｓｔｉｃｏｒｄｅｒミニ混合機で混合され、ＳＢＲ／ＢＲ化合物（表２および表１１から１３）はＧＫ１．５リットルかみ合い（ｉｎｔｅｒｍｅｓｈｉｎｇ）混合機で混合される。表２に示されるＳＢＲ／ＢＲ化合物に対する動的特性は、歪み振幅掃引に対するＭＴＳサーボ油圧機を用いて決定され、温度掃引の決定に対してはＧａｂｏ  Ｅｘｐｌｅｘｏｒ機が使用された。振幅掃引は以下の条件下で行われた：周波数１Ｈｚおよび０．２から８０％の範囲のＤＳＡ振幅で６０℃における、２面せん断試験片。  温度掃引は以下の条件下で行われた：平均歪み１％、周波数１０Ｈｚ、０．１％振幅、マイナス１２０℃から１００℃。硬化促進剤、ＤＰＧ（Ｎ，Ｎ‐ジフェニルグアニジン）は、カーボンブラックの様々な表面化学から生じるこの特性への影響による硬化率を向上し最適化するために、０．２から２．０ｐｈｒまで変更された。向上された硬化率およびゴム内特性は、より多量のＤＰＧ（２．０ｐｈｒ）で得られた。
【００４０】
化合物試験結果
評価されたゴム内特性は以下を含んだ：ＭＤＲ（ＡＳＴＭ  Ｄ５２８９）、ショアＡ硬度（ＡＳＴＭ  Ｄ２２４０）、反発（ＡＳＴＭ  Ｄ１０５４）および応力‐歪み（ＡＳＴＭ  Ｄ４１２）。表１内の全てのＳＢＲ化合物に対する動的特性はＴＡ  Ｉｎｓｔｒｕｍｅｎｔｓ  Ａｄｖａｎｃｅｄ  Ｒｈｅｏｍｅｔｒｉｃ  Ｅｘｐａｎｓｉｏｎ  Ｓｙｓｔｅｍ（ＡＲＥＳ）モデルＬＳ／Ｍ  ＤＭＡを用いて決定され、せん断において行われた。振幅掃引は以下の条件下で行われた：平均歪み０％、周波数１０Ｈｚ、７５℃で０．２〜１２５％の範囲のｐｔｐ振幅。温度掃引は以下の条件下で行われた；平均歪み０％、周波数１０Ｈｚ、８％（４０℃以下）の振幅および１５％ｐｔｐ（５０℃以上）、マイナス５℃から６０℃の範囲の温度。
【００４１】
表８は、標準複合組成物もしくは代表的に用いられる参照化合物組成物に対する本発明の化合物組成物の性能利点を示し、図２、４、６は、動的弾性係数に対するこのデータへの結果を図示しており、それぞれ歪みの関数としてのＧ、歪みの関数としての７５℃におけるタンジェントデルタ最大値、および転がり抵抗とウェットトラクション予測に対する温度の関数としてのタンジェントデルタを示す。表８における化合物１は、参照化合物１として標準Ｂｕｎａ  ＶＳＬ５０２５−２の中の標準Ｎ２３４を示す。化合物２は、化学的に修飾されたＰＢＲ−４００３の中の標準Ｎ２３４を示し、７５℃でのタンジェントデルタにおけるわずか１０％の低減、およびペイン効果における１７％の低減が実現されている。しかし、本発明の化合物３、４、５、６に対しては、タンジェントデルタのより大きな減少をもたらす酸化のレベルが増加し、１９％から３９％の範囲で有意かつ驚くべきタンジェントデルタの減少が実現されている。全シリカ化合物７は、転がり抵抗の標準と考えることができ、化合物１と比較して７９％のタンジェントデルタ減少を示した。ペイン効果も同様に、本発明の化合物３、４、５、６に対して、参照化合物１および２とそれぞれ比較して３３から４２％の範囲の有意な減少を示す。この特徴は方向的に、参照化合物１および２と対比し化合物３、４、５、６に対するマイナス５℃におけるより高いタンジェントデルタに示されるように、マイナス５℃におけるより優れたウェットトラクション予測をもたらすように見える。より高いオゾン処理時間（より高い酸化レベル）は、表面酸化のより高いレベルと、より低い予測転がり抵抗および向上された予測ウェットトラクションの観点から複合組成物のより優れた性能を意味し、７５℃でのタンジェントデルタの低減およびマイナス５℃でのタンジェントデルタの増大（ウェットトラクションの増大を予測する）において、最も向上をもたらすことに留意されたい。
【００４２】
表９は、標準複合組成物もしくは代表的に用いられる参照化合物組成物に対する本発明の化合物組成物の性能利点を示し、図３、５、７はこのデータへの結果を図示しており、それぞれ歪みの関数としてのＧ、歪みの関数としての７５℃におけるタンジェントデルタ、および転がり抵抗とウェットトラクション予測に対する温度の関数としてのタンジェントデルタを示す。表９における化合物１は、参照化合物として標準Ｂｕｎａ  ＶＳＬ５０２５−２の中の標準Ｎ２３４を示す。化合物２は、化学的に修飾されたＰＢＲ−４００３の中の標準Ｎ２３４を示す。表９は、アミン処理されたカーボンブラックを含む本発明の化合物５および６を、参照化合物である化合物１、２および７、ならびに酸化カーボンブラックを含む本発明の化合物３および４と比較する。アミン処理されたカーボンブラックを含む化合物５および６はまた、７５℃でのタンジェントデルタにおいて標準化合物１と対比しそれぞれ約３４および３９％の大きな低減を示すことに留意されたい。本発明の化合物５および６に対するこれらのタンジェントデルタ低減は、表８における本発明の化合物５（表９における化合物４としても示される）に非常に類似しており、酸化カーボンブラックを含む本発明の全化合物の中で最も低いタンジェントデルタ反応を有する。アミノ処理されたカーボンブラックを含む本発明の化合物５および６の１つの付加的利点は、アミノ処理されたカーボンブラック上にある塩基性表面化学により硬化率、または９０％硬化までの時間、（ｔ90）もまた低減されることであり、望ましい特徴である。ペイン効果もまた、本発明の化合物５および６に対しそれぞれ５７％から６２％の範囲で有意な減少を示し、オゾン処理のみのカーボンブラックを含む本発明の化合物に対するよりも大きい減少である。この特徴は方向的に、参照化合物１および、表８におけるオゾン処理された本発明の化合物５（および、表８における化合物４として示される）と対比し、化合物５および６に対するより高いタンジェントデルタに示されるように、マイナス５℃におけるより優れたウェットトラクション予測をもたらすように見える。したがって、本発明の複合組成物におけるオゾン処理のみのカーボンブラックと対比し、アミン処理されたカーボンブラックの利用は、より優れた硬化特徴、および類似した低い転がり抵抗特性を伴う向上されたウェットトラクション予測をもたらすように見える。
【００４３】
表１０は、Ｎ１１５、Ｎ１３４およびＣＤ２１１５といったＮ２３４より高い表面積のオゾン処理カーボンブラックを含む本発明の化合物を比較し、図８、９、１０は、このデータに対するこれらの結果を図示しており、それぞれ歪み関数としてのＧ、歪み関数としての７５℃でのタンジェントデルタ、および転がり抵抗とウェットトラクション予測に対する温度の関数としてのタンジェントデルタに対するデータである。表１０における参照化合物１および２は、標準ＢＵＮＡ  ＶＳＬ５０２５−２の中の標準Ｎ２３４およびＮ１３４の結果をそれぞれ示す。化合物３、４、５、６は、Ｌａｎｘｅｓｓ  ＰＢＲ−４００３の中のオゾン処理Ｎ２３４、Ｎ１３４、Ｎ１１５およびＣＤ２１１５を含む本発明の化合物に対する結果をそれぞれ示し、このデータセットに対して、ＤＰＧ量は２．０ｐｈｒまで増大され、それはその表面化学により二次促進剤を要するシリカ化合物に対してゴム製造業で使用される、より代表的な配合である。結果は全ての化合物に対して全般的により良い硬化均衡、応力−歪みおよび動的特性を示している。このデータセットにおいて、本発明の化合物３（オゾン処理Ｎ２３４、５．５時間）は参照化合物１と比較し５０％のより有意で驚くべきタンジェントデルタの低下を示し、この場合において、今回参照化合物１と比較し６０％のタンジェントデルタの低下を有する全シリカ参照化合物７とより近い。驚くべきことに、より高い表面積カーボンブラック、Ｎ１１５、Ｎ１３４およびＣＤ２１１５もまた、７５℃でのタンジェントデルタ最大値においてＮ２３４を含む参照化合物１と比較し約４０％の大幅な減少を示している。通常より高い表面積カーボンブラックは、スルーゴーイングネットワークを形成するより強い傾向のため、より高い熱上昇およびタンジェントデルタ値を与え、標準Ｂｕｎａ  ＶＳＬ５０２５−２の中の標準Ｎ１３４を含む表１０における参照化合物２はこの現象（Ｎ２３４を含む参照化合物１と比較して１５％高いタンジェントデルタ）を実証している。Ｎ１３４を含む参照化合物２と比較し、オゾン処理Ｎ１３４を含む本発明の化合物はタンジェントデルタにおいて６４％の低下を示し、それは有意で驚くべき結果である。有意により細かい、またはより高い表面積カーボンブラックであるＮ１１５、ならびに特にＣＤ１１５に対しても、同じことが言える。ペイン効果も本発明の化合物３、４、５、６に対して４０％から７５％の範囲で有意な減少を示し、それもまた大きな変化ならびに有意な結果である。全シリカ化合物７は、ペイン効果において参照化合物１と比較して６４％の減少を示すことに留意されたい。表１０における結果はまた方向的に、参照化合物１と対比して本発明の化合物３および４へのより高いタンジェントデルタによって示されるように、本発明の化合物３および４へのより優れたマイナス５℃でのウェットトラクション予測を示す。したがって、ＰＢＲ４００３を含む複合組成物において使用されるより高い表面積カーボンブラック（Ｎ２３４より高い表面積）の表面修飾は、Ｎ２３４またはそれらの各対応物を含む標準参照化合物と対比し、有意により低い熱上昇および、方向的にそれ以上もしくは同等の予測ウェットトラクションを伴う予測転がり抵抗を有する化合物をもたらすことができる。
【００４４】
表１１〜１３は、標準または代表的に使用される参照化合物組成物と対比した本発明の化合物の組成物の性能長所を示すが、この場合において、表２に記載されるように実際のタイヤトレッド化合物の特色をより有するＳＢＲ／ＢＲ混合物が示されている。表１１は、標準参照カーボンブラック化合物組成物１、９およびシリカ化合物組成物１０、１１と対比した、本発明の化合物４、６、８への非常に優れた係数の均衡、引張強さおよび伸張を表す基本的な応力−歪み特性を示す。表１２は、６０℃での振幅掃引動的特性を示し、Ｎ２３４への参照化合物１および９と比較して、全ての本発明の化合物４、６、８が９％から２１％の範囲でタンジェントデルタを低減することを示す。本発明の化合物４および６に対するオゾン処理およびアミン処理は、本発明の化合物８よりも高いタンジェントデルタ最大値を有し、本発明の化合物８は最適量の表面酸素基または５％レベルより大きい揮発性成分を有する。それ故、表９に示されるように、革新的な化合物８へのタンジェントデルタ反応は、シリカ化合物１０および１１へのタンジェントデルタ反応にもっとも近い。表１２はまた、ＳＢＲ／ＢＲ参照化合物および本発明の化合物に対する温度掃引値を示し、見てとれるように、本発明の化合物４、６、８は、本発明の化合物４、６、８に対して同等以上の予測ウェットトラクション反応を示しているシリカ参照化合物１０と類似またはより大きい０℃でのタンジェントデルタ値を有している。標準参照Ｎ２３４化合物１およびシリカ参照化合物１０と対比した本発明の化合物８の向上された予測転がり抵抗およびウェットトラクションが図１１に図示されている。表１３は、ＳＲＢ／ＢＲ参照化合物および本発明の化合物へのＤＩＮ磨耗、ショアＡ硬度および反発を示す。本発明の化合物４、６、８へのＤＩＮ磨耗は、参照化合物１および９に類似しており、どちらもシリカ参照化合物１０よりＤＩＮ磨耗において約１８％低い。ＤＩＮ磨耗試験に対して、より低い数値はより優れた耐磨耗性を表し、したがって、より優れた、またはより高い予測トレッド磨耗を表す。この結果は、本発明の化合物４、６、８がシリカ参照化合物１０と対比して全般的に向上した化合物性能を有することを表し、本発明の化合物８は対応するシリカ参照化合物１０と同等以上の予測転がり抵抗、ウェットトラクションおよびトレッド磨耗を有することを意味する。
【００４５】
これらの結果は本発明の化合物が、１つのゴム化合物において同時に、転がり抵抗、ウェットトラクション、トレッド磨耗および、混合と化合物費用を有意にならびに一斉に向上するという困難な障害を克服したことを表す。
本発明の一態様として、例えば以下のものがある。
〔１〕表面処理カーボンブラック、およびポリマー鎖に沿った官能化を有する官能化ポリマーを含む複合組成物であって、前記ポリマーはＢＲ、ＮＲ、およびＥＰＤＭとＳＢＲとの混合物を含むがそれに限定されない溶液重合ＳＢＲを表し、極性を有する含酸素の官能基からなる前記ＳＢＲポリマーの官能化が、乗用車、トラック、およびレース用のタイヤに使用されるような、非常に低いヒステリシスおよび転がり抵抗、向上されたウェットトラクション、優れた耐磨耗性、ならびに優れた混合および化合物費用を有する化合物をもたらすものである、前記複合組成物。
〔２〕前記表面処理カーボンブラックの表面積および構造は、それぞれ６０〜３００ｍ2／ｇおよび５０〜１８０ｃｃ／１００ｇの範囲内にあり、ランプブラック上の衝突工程によって加熱炉から生成するようなものである、前記〔１〕に記載の組成物。
〔３〕前記化合物は、表面処理カーボンブラックと官能化エラストマーとの間の化学的な相互作用を促進するために反応混合され、前記反応混合は、前記化合物がある一定の期間高温度に保たれるように、ゴム混合機によって達成される、前記〔１〕に記載の組成物。
〔４〕成分が、前記カーボンブラックとエラストマーとの間の相互作用が前記ポリマー鎖に沿った前記エラストマー官能基と前記表面処理カーボンブラックとの間の相互作用によって増大するように混合される、前記〔１〕に記載の複合組成物。
〔５〕成分が、前記カーボンブラックとエラストマーとの間の相互作用が前記ポリマー−カルボン酸官能基と前記表面処理カーボンブラックとの間の極性相互作用によって増大するように混合され、前記表面処理は酸化剤によって達成される、前記〔１〕に記載の複合組成物。
〔６〕成分が、前記カーボンブラックとエラストマーとの間の相互作用が前記ポリマー−カルボン酸官能基と前記表面処理カーボンブラックとの間の酸と塩基との間の相互作用によって増大するように混合され、前記表面処理は酸化剤によって達成され、その後アミンベースの化合物によって処理される、前記〔１〕に記載の複合組成物。
〔７〕成分が、前記カーボンブラックとエラストマーとの間の相互作用が前記ポリマー−カルボン酸官能基と前記表面処理カーボンブラックとの間の酸と塩基との間の相互作用によって増大するように混合され、前記表面処理は表面を塩素化し、その後アンモニアを使用し処理することによって達成される、前記〔１〕に記載の複合組成物。
〔８〕増大されたカーボンブラックとエラストマーとの間の相互作用および反応混合が、前記充填剤と充填剤との間の相互作用を低減し、充填剤とエラストマーとの間の相互作用を増大し、かつ、全シリカ化合物に相当する、低いヒステリシスおよび低い転がり抵抗を有する含カーボンブラック溶液重合ＳＢＲベースの化合物をもたらす、前記〔１〕に記載の複合組成物。
〔９〕増大されたカーボンブラックとエラストマーとの間の相互作用および反応混合が、前記充填剤と充填剤との間の相互作用を低減し、前記充填剤とエラストマーとの間の相互作用を増大し、かつ、全シリカ化合物に相当する、向上されたウェットトラクションを有する含カーボンブラック溶液重合ＳＢＲベースの化合物をもたらす、前記〔１〕に記載の複合組成物。
〔１０〕増大されたカーボンブラックとエラストマーとの間の相互作用および反応混合が、前記充填剤と充填剤との間の相互作用を低減し、前記充填剤とエラストマーとの間の相互作用を向上させ、かつ、全シリカ化合物より著しく良好な、優れたＤＩＮ耐磨耗性を有する含カーボンブラック溶液重合ＳＢＲベースの化合物をもたらす、前記〔１〕に記載の複合組成物。
〔１１〕前記組成物は全シリカ化合物に相当する著しくより低いヒステリシスおよび向上されたウェットトラクションをもたらすが、向上されたＤＩＮ磨耗およびトレッド磨耗を有する、前記〔１〕に記載の複合組成物。
〔１２〕官能化エラストマーと併せて使用される表面処理カーボンブラックであって、前記エラストマーはポリマー鎖に沿って官能化され、カーボンブラックとエラストマーとの間の相互作用の増大のより高い可能性を与え、動的試験および６０℃から７５℃での低減したタンジェントデルタによって測定される場合のヒステリシスの実質的な低減と、動的試験および０℃からマイナス１０度での増大したタンジェントデルタによって測定される場合の向上されたウェットトラクションを提供する、表面処理カーボンブラック。
〔１３〕好ましくは過酸化物またはオゾンで処理され、極性を有する含酸素の官能性を有する表面の酸化がもたらされる、表面処理カーボンブラックと、ポリマー鎖に沿った官能化を有する官能化ポリマーとを含み、前記ポリマーは溶液重合ＳＢＲを表し、前記官能化は極性を有するカルボン酸官能化を表す、複合組成物。
〔１４〕好ましくは酸化剤で処理され、その後ジアミンベースの化合物で処理され、アミン官能化がもたらされる、表面処理カーボンブラックと、ポリマー鎖に沿った官能化を有する官能化ポリマーとを含み、前記ポリマーは溶液重合ＳＢＲを表し、前記官能化は極性を有するカルボン酸官能化を表す、複合組成物。
〔１５〕好ましくは塩素化剤で処理され、その後アンモニアで処理され、アミン官能化がもたらされる、表面処理カーボンブラックと、ポリマー鎖に沿った官能化を有する官能化ポリマーとを含み、前記ポリマーは溶液重合ＳＢＲを表し、前記官能化は極性を有するカルボン酸官能化を表す、複合組成物。
〔１６〕前記〔１〕または〔２〕に記載の成分を含み、前記ポリマー鎖に沿った前記カルボン酸官能基と前記表面処理された酸化カーボンブラック上の含酸素官能基との間の極性-極性間または分子間水素結合を通じて、前記カーボンブラックとエラストマーとの間の相互作用が増大するように混合される、複合組成物。
〔１７〕前記〔１〕または〔２〕に記載の成分を含み、前記ポリマー鎖に沿った前記カルボン酸官能基と、前記表面処理された酸化／塩素化ならびにアミン／アンモニア処理されたカーボンブラック表面上の含アミン官能基との間の酸と塩基との間の相互作用を通じて、前記カーボンブラックとエラストマーとの間の相互作用が増大するように混合される、複合組成物。
〔１８〕前記〔１〕または〔２〕に記載の成分を含み、前記ポリマー鎖に沿った前記カルボン酸官能基と、前記酸化／塩素化およびアミン／アンモニア処理されたカーボンブラック表面上の含酸素官能基と、含アミン官能基との間の極性-極性間もしくは分子間水素結合ならびに酸と塩基との間の相互作用の両方を通じて、カーボンブラックとエラストマーとの間の相互作用が同時に増大するように混合される、複合組成物。
〔１９〕含酸素官能基および／または含アミン官能基を有する酸化／塩素化およびアミン／アンモニア処理されたカーボンブラック表面と、ポリマー鎖に沿ったカルボン酸官能化を有する官能化ポリマーとを含み、前記ポリマーはＢＲ、ＮＲ、およびＥＰＤＭとＳＢＲ（ＰＢＲ４００３）との混合物を含むがそれに限定されない溶液重合ＳＢＲを表し、乗用車、トラックおよびレース用のタイヤに使用されるような、低減された化合物ヒステリシスおよび転がり抵抗、向上されたウェットトラクション、ならびに優れたトレッド磨耗を有する、複合組成物。
本発明のまた別の態様は、以下のとおりであってもよい。
〔１'〕表面処理カーボンブラック、およびポリマー主鎖に沿って官能基を有する官能化ポリマーを含む複合組成物であって、前記官能化ポリマーは、溶液重合スチレン−ブタジエン−ゴム（SBR）又は溶液重合SBRとBR、NR又はEPDMとの混合物を含み、前記SBRポリマーの官能基がカルボン酸官能基又は水酸化物官能基を含む、前記複合組成物。
〔２'〕前記表面処理カーボンブラックの表面積が６０〜３００ｍ2／ｇの範囲内にあり、かつ前記表面処理カーボンブラックの油吸着が５０〜１８０ｃｃ／１００ｇの範囲内にある、前記〔１'〕に記載の複合組成物。
〔３'〕前記表面処理カーボンブラックと前記官能化ポリマーとの間の化学的な相互作用を促進するために反応混合され、前記反応混合は、前記化合物がある一定の期間高温度に保たれるように、ゴム混合機によって達成される、前記〔１'〕に記載の複合組成物。
〔４'〕前記官能化ポリマーがカルボン酸官能基を含み、前記表面処理カーボンブラックが酸化剤によって処理されている、前記〔１'〕に記載の複合組成物。
〔５'〕前記官能化ポリマーがカルボン酸官能基を含み、前記表面処理カーボンブラックが酸化剤によって処理され、その後アミンベースの化合物によって処理されている、前記〔１'〕に記載の複合組成物。
〔６'〕前記官能化ポリマーがカルボン酸官能基を含み、前記表面処理カーボンブラックは表面を塩素化し、その後アンモニアを使用して処理されている、前記〔１'〕に記載の複合組成物。
〔７'〕ポリマー主鎖に沿って官能基を有する官能化ポリマーと併せて使用される表面処理カーボンブラックであって、前記ポリマーの官能基がカルボン酸官能基又は水酸化物官能基を含む、前記表面処理カーボンブラック。
〔８'〕過酸化物またはオゾンで処理され、極性を有する含酸素の官能性を有する表面の酸化がもたらされる、表面処理カーボンブラックと、ポリマー主鎖に沿って官能基を有する官能化ポリマーとを含み、前記官能化ポリマーは溶液重合スチレン−ブタジエン−ゴム（SBR）を含み、前記ポリマーの官能基がカルボン酸官能基又は水酸化物官能基を含む、複合組成物。
〔９'〕酸化剤で処理され、その後ジアミンベースの化合物で処理され、アミン官能化がもたらされる、表面処理カーボンブラックと、ポリマー主鎖に沿って官能基を有する官能化ポリマーとを含み、前記ポリマーは溶液重合スチレン−ブタジエン−ゴム（SBR）を含み、前記ポリマーの官能基がカルボン酸官能基又は水酸化物官能基を含む、複合組成物。
〔１０'〕塩素化剤で処理され、その後アンモニアで処理され、アミン官能化がもたらされる、表面処理カーボンブラックと、ポリマー主鎖に沿って官能基を有する官能化ポリマーとを含み、前記ポリマーは溶液重合スチレン−ブタジエン−ゴム（SBR）を含み、前記ポリマーの官能基がカルボン酸官能基又は水酸化物官能基を含む、複合組成物。
〔１１'〕前記〔１'〕または〔２'〕に記載の複合組成物であって、前記官能化ポリマーの官能基がカルボン酸官能基を含み、前記表面処理されたカーボンブラックが表面処理され酸化され含酸素官能基を含み、前記ポリマー主鎖に沿った前記カルボン酸官能基が、前記表面処理された酸化カーボンブラック上の含酸素官能基と極性-極性間または分子間水素結合を通じて結合される、複合組成物。
〔１２'〕前記〔１'〕または〔２'〕に記載の複合組成物であって、前記官能化ポリマーの官能基がカルボン酸官能基を含み、前記表面処理されたカーボンブラックが含アミン官能基を有する酸化／塩素化ならびにアミン／アンモニア処理されたカーボンブラックを含み、前記ポリマー主鎖に沿った前記カルボン酸官能基が、前記表面処理された酸化／塩素化ならびにアミン／アンモニア処理されたカーボンブラック表面上の含アミン官能基と、酸と塩基との間の相互作用を通じて結合される、複合組成物。
〔１３'〕前記〔１'〕または〔２'〕に記載の複合組成物であって、前記官能化ポリマーの官能基がカルボン酸官能基を含み、前記表面処理されたカーボンブラックが含酸素官能基と含アミン官能基とを有する酸化／塩素化およびアミン／アンモニア処理されたカーボンブラックを含み、前記ポリマー主鎖に沿った前記カルボン酸官能基が、前記酸化／塩素化およびアミン／アンモニア処理されたカーボンブラック表面上の含酸素官能基と、含アミン官能基との間の極性-極性間もしくは分子間水素結合ならびに酸と塩基との間の相互作用の両方を通じて結合される、複合組成物。
〔１４'〕乗用車、トラックおよびレース用のタイヤに使用するための、前記〔１'〕〜〔６'〕及び〔８'〕〜〔１３'〕のいずれか１項に記載の複合組成物。
〔１５'〕前記表面処理カーボンブラックが、加熱炉法、衝突法又はランプブラック法によって製造されている、前記〔２'〕に記載の複合組成物。
〔１６'〕表面処理カーボンブラック、およびポリマー主鎖に沿って官能基を有する官能化ポリマーを含む組成物を得る方法であって、前記官能化ポリマーは、溶液重合スチレン−ブタジエン−ゴム（SBR）又は溶液重合SBRとBR、NR又はEPDMとの混合物を含み、前記ポリマーの官能基がカルボン酸官能基又は水酸化物官能基を含み、前記表面処理カーボンブラックと前記官能化ポリマーとの間の化学的な相互作用を促進するために成分が反応混合され、反応混合は、化合物がある一定の期間高温度に保たれるように、ゴム混合機によって達成される、前記方法。
〔１７'〕前記表面処理カーボンブラックが、過酸化物またはオゾンで処理され、極性を有する含酸素の官能性を有する表面の酸化がもたらされるか；酸化剤で処理され、その後ジアミンベースの化合物で処理され、アミン官能化がもたらされるか；又は塩素化剤で処理され、その後アンモニアで処理され、アミン官能化がもたらされ、かつ前記ポリマー鎖に沿った官能化を有する官能化ポリマーが、カルボン酸官能基を含む溶液重合SBRを含むポリマーである、前記〔１６'〕に記載の方法。
【００４６】
前述の実施形態は例としてのみ提示されたものであり、本発明の範囲は添付された特許請求の範囲のみによって限定される。
【表１】
0005976538.tif 000002
【表２】
0005976538.tif 000003
【表３】
0005976538.tif 000004
【表４】
0005976538.tif 000005
【表５】
0005976538.tif 000006
【表６】
0005976538.tif 000007
【表７】
0005976538.tif 000008
【表８】
0005976538.tif 000009
【表９】
0005976538.tif 000010
【表１０】
0005976538.tif 000011
【表１１】
0005976538.tif 000012
【表１２】
0005976538.tif 000013
【表１３】
0005976538.tif 000014
【図１】
0005976538.tif 000015
【図２】
0005976538.tif 000016
【図３】
0005976538.tif 000017
【図４】
0005976538.tif 000018
【図５】
0005976538.tif 000019
【図６】
0005976538.tif 000020
【図７】
0005976538.tif 000021
【図８】
0005976538.tif 000022
【図９】
0005976538.tif 000023
【図１０】
0005976538.tif 000024
【図１１】
0005976538.tif 000025